Composition T aqueuse d’anode comprenant : * au moins une composition aqueuse R réticulable comprenant : a) au moins un polymère A préparé dans l’eau par une réaction de polymérisation d’au moins un monomère M choisi parmi acide acrylique, acide méthacrylique, un sel d’acide acrylique, un sel d’acide méthacrylique et leurs combinaisons, en présence d’au moins un composé initiateur, b) au moins un composé B choisi parmi les polyols, les polyamines, les aminoalcools, les (polyamino)alcools, les amino(polyalcools), les oses, les osides et leurs combinaisons, * au moins un matériau E choisi parmi des fibres métalliques, des particules métalliques, des fibres de carbone graphite, des particules de carbone graphite et leurs combinaisons. Composition T selon la revendication 1 pour laquelle : - le monomère M est choisi parmi l’acide acrylique, un sel d’acide acrylique et leurs combinaisons, ou - le monomère M est combiné à au moins un autre monomère choisi parmi acétate de vinyl, acrylate d’ethyl, acrylate de methyl, hydroxyethylmethacrylate, hydroxyethylacrylate, hydroxypropylmethacrylate, hydroxypropylacrylate, acide 2-acrylamido-2-methylpropane sulfonique (AMPS), acide maléique, anhydride maléique, acide itaconique et leurs combinaisons, ou - le monomère M est choisi parmi l’acide acrylique, un sel d’acide et leurs combinaisons, combiné à au moins un autre monomère choisi parmi acétate de vinyl, acrylate d’ethyl, acrylate de methyl, hydroxyethylmethacrylate, hydroxyethylacrylate, hydroxypropylmethacrylate, hydroxypropylacrylate, acide 2-acrylamido-2-methylpropane sulfonique (AMPS), acide maléique, anhydride maléique, acide itaconique et leurs combinaisons, ou pour laquelle : - le polymère A est non-neutralisé ou le polymère A est partiellement ou totalement neutralisé. Composition T selon l’une des revendications 1 ou 2 pour laquelle le polymère A est préparé en présence d’au moins un agent de polymérisation C choisi parmi : - un composé soufré C1 comprenant du soufre au degré d’oxydation IV, de préférence un composé soufré C1 choisi parmi hydrogénosulfite de lithium, hydrogénosulfite de sodium, hydrogénosulfite de potassium, hydrogénosulfite d’ammonium, di(hydrogénosulfite) de calcium, di(hydrogénosulfite) de magnésium et leurs combinaisons, ou - un composé phosphoré C2 comprenant du phosphore au degré d’oxydation I, de préférence un composé phosphoré C2 choisi parmi l’acide hypophosphoreux, l’hypophosphite de sodium, l’hypophosphite de potassium, l’hypophosphite de lithium, l’hypophosphite d’ammonium, l’hypophosphite de calcium, l’hypophosphite de magnésium et leurs combinaisons, ou - un composé phosphoré C3 comprenant du phosphore au degré d’oxydation III, de préférence un composé phosphoré C3 choisi parmi l’acide phosphoreux, un sel d’acide phosphoreux et leurs combinaisons, ou - un alcool secondaire C4, de préférence alcool iso-propylique, ou - un composé soufré C5, de préférence choisi parmi thiols primaires, mercaptans et leurs combinaisons, par exemple tert -dodecyl mercaptan, tert-nonyl mercaptan, acide thiolactique, acide mercaptopropionique, mercapto éthanol, acide thioglycolique, 1,8-dimercapto-3,6-dioxaoctane (DMDO - CAS No. 14970-87-7), ou - un agent de polymérisation RAFT C6, de préférence dipropyl trithiocarbonate (DPTTC - CAS No. 6332-91-8) ou ses sels, - et leurs combinaisons. Composition T selon l’une des revendications 1 à 3 pour laquelle : - la quantité molaire de composé soufré C1, de préférence la quantité molaire de soufre IV, est comprise entre 1 % et 15 %, de préférence entre 1,5 % et 12 %, par rapport à la quantité molaire totale de monomères mis en œuvre, - de préférence la quantité molaire de composé soufré C1, de préférence la quantité molaire de soufre IV, est comprise entre 1 % et 15 %, de préférence entre 1,5 % et 12 %, par rapport à la quantité molaire totale de groupements insaturés des monomères mis en œuvre, ou - la quantité molaire de composé phosphoré C2, de préférence la quantité molaire de phosphore I, est comprise entre 1 % et 15 %, par rapport à la quantité molaire totale de monomères mis en œuvre, de préférence la quantité molaire de composé phosphoré C2, de préférence la quantité molaire de phosphore I, est comprise entre 1,5 % et 12 %, par rapport à la quantité molaire totale de groupements insaturés des monomères mis en œuvre, ou - la quantité molaire de composé phosphoré C3, de préférence la quantité molaire de phosphore III, est comprise entre 1 % et 15 %, par rapport à la quantité molaire totale de monomères mis en œuvre, de préférence la quantité molaire de composé phosphoré C3, de préférence la quantité molaire de phosphore III, est comprise entre 1,5 % et 12 %, par rapport à la quantité molaire totale de groupements insaturés des monomères mis en œuvre, ou - la quantité molaire de composé C6, de préférence la quantité molaire de DPTTC, est comprise entre 1,5 % et 12 %, par rapport à la quantité molaire totale de monomères mis en œuvre, de préférence la quantité molaire de composé C6, de préférence la quantité molaire de DPTTC, est comprise entre 1,5 % et 12 %, par rapport à la quantité molaire totale de groupements insaturés des monomères mis en œuvre. Composition T selon l’une des revendications 1 à 4 pour laquelle : - le polymère A est choisi parmi un polymère A1 α-ω-disulfoné, un polymère A2 α-monosulfoné, un polymère A3 comprenant des groupements phosphinates, un polymère A4 comprenant des groupements phosphonates, un polymère A5 comprenant des groupements phosphinates et des groupements phosphonates et leurs combinaisons, ou - le polymère A a une masse moléculaire moyenne en poids Mw (mesurée par CES) inférieure à 20 000 g/mol, de préférence inférieure à 15 000 g/mol, inférieure à 10 000 g/mol, plus préférentiellement inférieure à 7 000 g/mol ou inférieure à 6 000 g/mol, ou - le polymère A a une masse moléculaire moyenne en poids Mw (mesurée par CES) supérieure à 1 000 g/mol ou supérieure à 1 200 g/mol, ou - le polymère A a un indice de polymolécularité Ip (mesuré par CES) inférieur à 4 ou allant de 1,2 à 4 ou de 1,5 à 4 ; de 1,2 à 3 ou de 1,5 à 3 ; de 1,2 à 2,5 ou bien encore de 1,5 à 2,5. Composition T selon l’une des revendications 1 à 5 comprenant également, de préférence au sein de la composition R : - un composé D choisi parmi les acides sulfo-carboxy-aromatiques et les acides sulfo-carboxy-alkyliques, de préférence l’acide 3-sulfopropionique, l’acide 3-sulfo-2-methyl-propionique, l’acide sulfo-succinique, leurs sels et leurs combinaisons, ou bien est choisi parmi sel de sodium, sel de potassium, sel de lithium, sel de calcium, sel de magnésium et sel d’ammonium, de préférence le sel de sodium et le sel d’ammonium, également de préférence : - une quantité molaire de composé D supérieure à 2 % par rapport à la quantité molaire de soufre IV du composé C1, ou - un composé F choisi parmi l’acide 2-sulfoacétique, l’acide para-toluènesulfonique (APTS), l’acide sulfurique, l’acide méthane sulfonique, leurs sels et leurs combinaisons. Composition T selon l’une des revendications 1 à 6 pour laquelle : - le composé B est choisi parmi glycérol, polyalkylèneglycol (de préférence polyalkylèneglycol, polypropylèneglycol, polybutylèneglycol), pentaérythrytol, triéthanolamine, ethanolamine, diethanolamine, 3-amino-1-propanol, 1-amino-2-propanol, butanetriol, ethyleneglycol, 1,3-propanediol, 1,4-butanediol,1,6-hexanediol, pentaerythritol, sorbitol 5-amino-1-pentanol, 2-(2-aminoethoxy)ethanol, N-(2-aminoethyl)ethanolamine, bis(N-hydroxyethyl)propane-1,3-diamine, diisopropanolamine, triisopropanolamine, N-methyldiethanolamine, N-butyldiethanolamine, ethylene glycol, diethylene glycol, triethylene glycol, 1,2-propanediol, 1,3-propanediol, 1,2,3-propanetriol, 1,2-butanediol, 1,4-butanediol, 2,3-butanediol, neopentyl glycol, trimethylolpropane, trimethylolpropane 1,2,4 butanetriol, 1,2-pentanediol, 1,5-pentanediol, 1,6-hexanediol, 2,5-dimethyl-2,5-hexanediol, D-arabinose, L-arabinose, D-xylose, D-glucose, D-mannose, D-gallactose, D-glucosamine, D-fructose, maltose, sucrose, lactose, ethylenediamine, diethylenetriamine, triethylenetetramine, 1,3-propanediamine, 1,2-propanediamine, neopentyldiamine, hexamethylenediamine, octamethylenediamine, N-(2-aminoethyl)propane-1,3-diamine, 1,2,3-propanetriamine, N,N-bis(3-aminopropylamine) et leurs combinaisons, de préférence choisi parmi glycerol, triethanolamine, trimethylolpropane 1,2,4, butanetriol, ethyleneglycol, 1,3-propanediol, 1,4-butanediol, 1,6-hexanediol, pentaerythritol, sorbitol et leurs combinaisons, ou - le composé B a une masse moléculaire allant de 50 g/mol à 1 000 g/mol, de préférence de 55 g/mol à 500 g/mol ou de 55 g/mol à 250 g/mol, ou - une quantité molaire de groupements fonctionnels de composé B allant de 5 % à 100 %, de préférence de 10 % à 100 % ou de 10 % à 90 % ou de 20 % à 100 % ou de 20 % à 80 %, par rapport à la quantité molaire totale de groupements carboxyliques du polymère A, ou pour laquelle : - la quantité molaire de composé B va de 5 % à 100 %, de préférence de 10 % à 100 % ou de 10 % à 90 % ou de 20 % à 100 % ou de 20 % à 80 %, par rapport à la quantité molaire totale de monomères. Composition T selon l’une des revendications 1 à 7 : - ne comprenant pas de composé urée-formaldéhyde ou de composé formaldéhyde ou ne comprenant pas de composé comprenant du phosphore au degré d’oxydation I ou de composé comprenant du phosphore au degré d’oxydation III ou de composé comprenant du phosphore au degré d’oxydation V, - de préférence pour laquelle la composition R ne comprend pas de composé urée-formaldéhyde ou de composé formaldéhyde ou ne comprenant pas de composé comprenant du phosphore au degré d’oxydation I ou de composé comprenant du phosphore au degré d’oxydation III ou de composé comprenant du phosphore au degré d’oxydation V. Composition T selon l’une des revendications 1 à 8 pour laquelle le matériau E est choisi parmi silicium, lithium, carbone graphite ou graphitique, carbone hexagonal, carbone rhomboédrique et leurs combinaisons, éventuellement dopé par au moins un élément, de préférence choisi parmi lithium germanium et leurs combinaisons. Méthode de préparation d’une composition aqueuse T selon les revendications 1 à 9, comprenant : - la préparation d’une composition aqueuse R selon l’une des revendications 1 à 9, - l’addition d’au moins un matériau E choisi parmi des fibres métalliques, des particules métalliques, des fibres de carbone graphite, des particules de carbone graphite et leurs combinaisons, de préférence le matériau E est choisi parmi silicium, lithium, carbone graphite ou graphitique, carbone hexagonal, carbone rhomboédrique et leurs combinaisons, éventuellement dopé par au moins un élément, de préférence choisi parmi lithium germanium et leurs combinaisons. Composition aqueuse R définie selon l’une des revendications 1 à 9. Méthode de préparation d’une composition aqueuse R définie selon les revendications 1 à 9, comprenant : - la préparation d’un polymère A défini selon l’une des revendications 1 à 6, - éventuellement le maintien ou l’addition dans la dispersion aqueuse de polymère A d’au moins un composé D choisi parmi un acide sulfo-carboxylique, un sel d’acide sulfo-carboxylique et leurs combinaisons, - l’addition d’au moins un composé B polyfonctionnel choisi parmi les polyols, les polyamines, les aminoalcools, les (polyamino)alcools, les amino(polyalcools), les oses, les osides et leurs combinaisons. Agent de réticulation d’une composition aqueuse R comprenant : - au moins un polymère A α-sulfoné préparé dans l’eau, de préférence en l’absence de composé phosphoré, par une réaction de polymérisation d’au moins un monomère M choisi parmi acide acrylique, acide méthacrylique, un sel d’acide acrylique, un sel d’acide méthacrylique et leurs combinaisons, en présence d’au moins un composé initiateur et d’au moins un composé soufré comprenant du soufre au degré d’oxydation IV, et - au moins un composé D choisi parmi un acide sulfo-carboxylique, un sel d’acide sulfo-carboxylique et leurs combinaisons, comprenant au moins un composé B choisi parmi les polyols, les polyamines, les aminoalcools, les (polyamino)alcools, les amino(polyalcools), les oses, les osides et leurs combinaisons. Méthode d’amélioration du pouvoir réticulant d’une composition aqueuse R comprenant : - au moins une dispersion aqueuse d’un polymère A α-sulfoné préparé dans l’eau, de préférence en l’absence de composé phosphoré, par une réaction de polymérisation d’au moins un monomère M choisi parmi acide acrylique, acide méthacrylique, un sel d’acide acrylique, un sel d’acide méthacrylique et leurs combinaisons, en présence d’au moins un composé initiateur et d’au moins un composé soufré comprenant du soufre au degré d’oxydation IV, - au moins un composé B polyfonctionnel choisi parmi les polyols, les polyamines, les aminoalcools, les (polyamino)alcools, les amino(polyalcools), les oses, les osides et leurs combinaisons, comprenant le maintien ou l’addition dans la dispersion aqueuse de polymère A ou dans la composition aqueuse R d’au moins un composé D choisi parmi un acide sulfo-carboxylique, un sel d’acide sulfo-carboxylique et leurs combinaisons. Agent pour l’amélioration du pouvoir réticulant d’une composition aqueuse R comprenant : - au moins un polymère A α-sulfoné préparé dans l’eau, de préférence en l’absence de composé phosphoré, par une réaction de polymérisation d’au moins un monomère M choisi parmi acide acrylique, acide méthacrylique, un sel d’acide acrylique, un sel d’acide méthacrylique et leurs combinaisons, en présence d’au moins un composé initiateur et d’au moins un composé soufré C1 comprenant du soufre au degré d’oxydation IV, et - au moins un composé D choisi parmi un acide sulfo-carboxylique, un sel d’acide sulfo-carboxylique et leurs combinaisons, comprenant au moins un composé B choisi parmi les polyols, les polyamines, les aminoalcools, les (polyamino)alcools, les amino(polyalcools), les oses, les osides et leurs combinaisons. Méthode de fabrication d’une anode comprenant : - l'application sur un substrat d’au moins une composition T selon l’une des revendications 1 à 9, - la réticulation du matériau E imprégné au moyen de la composition R, de préférence au moins une des étapes d’application ou de réticulation est mise en œuvre à un pH inférieur à 7, de préférence à un pH inférieur à 5, ou bien la réticulation est mise en œuvre à une température allant de 100 à 250°C, de préférence de 150 à 240°C ou de 170 à 230°C. Anode préparée selon la méthode définie par la revendication 16.